(57)【要約】【課題】ゴム組成物、例えばグラスラン等のソリッドゴムにおいて、シール性，摺動性，耐へたり性，生産性等の諸特性を向上させる。【解決手段】ゴム配合物のポリマーとして、エチレン／１−ブテン重量比が７０／３０〜９０／１０の範囲内であるＥＢＤＭと、エチレン／プロピレン重量比が４０／６０〜７０／３０の範囲内であるＥＰＤＭとを、ＥＢＤＭ／ＥＰＤＭ＝５／９５〜３０／７０の範囲内で用いる。前記のゴム配合物の形状変化率は２０％以下、そのゴム配合物から成るゴム組成物の放冷圧縮永久歪率，放冷引張り永久歪率はそれぞれ３０％以下，４０％以下に保つ。温度６０℃でのゴム配合物の複素粘性率η＊は３．５×１０５Ｐａ−ｓ以下，構造粘性指数ｎは０．１６〜０．２１に設定し、温度８０℃でのゴム配合物の複素粘性率η＊は３．０×１０５Ｐａ−ｓ以下，構造粘性指数ｎは０．１９〜０．２４に設定する。【選択図】　なし【特許請求の範囲】
【請求項１】
エチレン／１−ブテンの重量比が７０／３０〜９０／１０のＥＢＤＭと、エチレン／プロピレンの重量比が４０／６０〜７０／３０のＥＰＤＭとを用い、前記ＥＢＤＭ／ＥＰＤＭの重量比が５／９５〜３０／７０となるように調製したゴム配合物を架橋して成ることを特徴とするゴム組成物。
【請求項２】
前記ゴム配合物の形状変化率は２０％以下とし、そのゴム配合物を架橋することにより放冷圧縮永久歪率を３０％以下、放冷引張り永久歪率を４０％以下にしたことを特徴とする請求項１記載のゴム組成物。
【請求項３】
前記ゴム配合物において、温度６０℃での複素粘性率η＊は３．５×１０５Ｐａ−ｓ以下，構造粘性指数ｎは０．１６〜０．２１の範囲内とし、温度８０℃での複素粘性率η＊は３．０×１０５Ｐａ−ｓ以下，構造粘性指数ｎは０．１９〜０．２４の範囲内であることを特徴とする請求項１または２記載のゴム組成物。
【発明の詳細な説明】
【０００１】
【発明の属する技術分野】
本発明は、主に自動車におけるグラスラン等のソリッドゴムに用いられるゴム組成物に関するものである。
【０００２】
【従来の技術】
エチレン−α・オレフィン非共役ジエン共重合体から成るゴム組成物は、耐熱性，耐オゾン性，耐候性等の諸特性に優れており、ソリッドゴムとして特に自動車のグラスラン，ドアシール等のシール部材に広く使用されてきた。
【０００３】
従来のグラスランの場合、自動車に取り付けた状態で長時間経過すると、当接部材との摺動機能を保ちながらシール機能を果たす薄肉状のシールリップ（以下、リップと称する）が、当接部材と反対の方向、すなわちシール反力が弱まる方向へ変形（以下、へたりと称する）し、例えば窓ガラスのバタツキや風音（自動車走行中に、リップのへたった部分から進入する風の雑音）を抑制する性能が悪化してしまう恐れがあった。また、グラスランの摺動性を高めるために、前記ゴム組成物に対して表面処理コート等の処理が施されていたが、この処理を施すことによるコストアップや、表面処理コート等の劣化による摺動性の低下等を起こす恐れがあった。
【０００４】
このため、グラスランを高剛性化（例えば、ＪＩＳ−Ａの硬度が８０±５程度）し十分な耐久性（耐へたり性等）を長期間維持できると共に、表面処理コート等を施さなくとも十分な摺動性が得られるようなゴム配合物が求められていた。また、ゴム組成物としての性能の他に、グラスランの生産性を考慮して、良好な加工性（ゴム配合物の混練加工性，ロール加工性，押し出し成形性等）が求められていた。
【０００５】
例えば、特開平１０−１９５２５９号公報では、主成分（ポリマー）としてエチレン低含有率のエチレン−α・オレフィン−非共役ジエン共重合体（以下、共重合体−Ａと称する）と、エチレン高含有率のエチレン−α・オレフィン−非共役ジエン共重合体（以下、共重合体−Ｂと称する）とを用い、前記共重合体Ａ／共重合体Ｂの重量比（ｗｔ％）が３０／７０〜７０／３０となるように混合（ブレンド）して得たゴム配合物が開示されている。
【０００６】
また、特開２００２−１２７２１号公報では、主成分としてエチレン／プロピレンの重量比が７０／３０〜９０／１０でエチレン結晶融点が３０℃以上のＥＰＤＭ（エチレン−プロピレンジエン共重合体；以下、ＥＰＤＭ−１と称する）と、エチレン／プロピレンの重量比が４０／６０〜７０／３０のＥＰＤＭ（以下、ＥＰＤＭ−２と称する）とを用い、前記ＥＰＤＭ−１／ＥＰＤＭ−２の重量比が５／９５〜３０／７０となるように調製して得たゴム配合物が開示されている。
【０００７】
【発明が解決しようとする課題】
しかしながら、前記の特開平１０−１９５２５９号公報や特開２００２−１２７２１に示すようなゴム配合物は、低温雰囲気下（例えば、１００℃未満）において流動性が低くなってしまう。すなわち、前記のゴム配合物を比較的低い吐出温度（例えば、押し出し成形機のヘッドの温度が１００℃未満）で押し出し成形してグラスラン等を作製する場合、例えば押し出し成形機に大きな負荷がかかると共に、その押し出し成形機の内壁（シリンダー，ヘッド等の内壁）面とゴム配合物とにおいてスティックスリップ現象が起こり、ゴム配合物の流動性が悪化してしまう。
【０００８】
その結果、前記ゴム配合物を押し出し成形する際の吐出量の安定性が低下、および押し出し成形物の表面（押し出し肌）状態が悪化し、ゴム組成物の製品の歩留まり等が低下してしまう。
【０００９】
本発明は前記課題に基づいてなされたものであり、ソリッドゴム等のゴム組成物において、低温雰囲気下での流動性，押し出し成形性，吐出量安定性，動的粘弾性が良好なゴム配合物から成り、耐久性（耐へたり性等），摺動性に優れたゴム組成物を提供することにある。
【００１０】
【課題を解決するための手段】
本発明は、前記課題の解決を図るために、請求項１記載の発明は、エチレン／１−ブテンの重量比（ｗｔ％）が７０／３０〜９０／１０のＥＢＤＭ（エチレン結晶融点が３０℃以上のＥＢＤＭ）と、エチレン／プロピレンの重量比（ｗｔ％）が４０／６０〜７０／３０のＥＰＤＭとを用い、前記ＥＢＤＭ／ＥＰＤＭの重量比（ｗｔ％）が５／９５〜３０／７０となるように調製したゴム配合物を架橋して成ることを特徴とする。
【００１１】
請求項２記載の発明は、請求項１記載の発明において、前記ゴム配合物の形状変化率は２０％以下とし、そのゴム配合物を架橋することにより放冷圧縮永久歪率を３０％以下、放冷引張り永久歪率を４０％以下にしたことを特徴とする。
【００１２】
請求項３記載の発明は、請求項１または２記載の発明において、前記ゴム配合物は、温度６０℃での複素粘性率η＊が３．５×１０５Ｐａ−ｓ以下，構造粘性指数ｎが０．１６〜０．２１の範囲内とし、温度８０℃での複素粘性率η＊が３．０×１０５Ｐａ−ｓ以下，構造粘性指数ｎが０．１９〜０．２４の範囲内であることを特徴とする。
【００１３】
前記のＥＢＤＭは、低温雰囲気下におけるゴム配合物の流動性（動的粘弾性，吐出量安定性，押し出し成形性等）の改良およびゴム組成物の高硬度化に寄与する成分である。また、前記ＥＰＤＭは、高温および低温における圧縮永久歪，引張り強度の改良および押し出し成形時の形状保持性等に寄与する成分である。なお、前記ゴム配合物には、必要に応じて架橋剤，添加剤，軟化剤等が配合される。
【００１４】
前記ゴム配合物中のＥＢＤＭの含有率が５ｗｔ％未満になると、その吐出量安定性（例えば、吐出温度６０±５℃での吐出量安定性）等が低下し、ゴム組成物において十分な硬度が得られなくなる。また、前記ＥＢＤＭの含有率が３０ｗｔ％超になると、混練加工性，ロール巻付き性，形状保持性，吐出量安定性（例えば、吐出温度８０±５℃での吐出量安定性）等が低下してしまう。
【００１５】
また、前記放冷圧縮永久歪率が３０％を超え、放冷引張り永久歪率が４０％を超えると、例えばグラスランのリップの耐へたり性が悪化してしまう。さらに、前記形状変化率が２０％を超えると、押し出し成形時の形状保持性が悪化してしまう。
【００１６】
さらに、ゴム配合物において６０℃，８０℃での複素粘性率η＊（例えば、粘弾性測定機（米国アルファテクノロジーズ社製のＲＰＡ２０００）を用い、周波数１ｒａｄ／ｓ，歪１４％に設定した際の複素粘性率η＊）がそれぞれ３．５×１０５Ｐａ−ｓ超，３．０×１０５Ｐａ−ｓ超であると、特に低温雰囲気下における押し出し成形性，吐出量安定性等が悪化し、例えば押し出し成形機のモータに対する負荷が高く不安定となり、得られるゴム組成物の肌等が悪化してしまう。
【００１７】
さらにまた、ゴム配合物において６０℃，８０℃での構造粘性指数ｎ（例えば、粘弾性測定機（米国アルファテクノロジーズ社製のＲＰＡ２０００）を用い、周波数１〜２００ｒａｄ／ｓに設定した際の構造粘性指数ｎ）がそれぞれで０．１６〜０．２１の範囲外，０．１９〜０．２４の範囲外である場合も、押し出し成形性，吐出量安定性等が悪化し、例えば押し出し成形機のモータに対する負荷が高く不安定となり、得られるゴム組成物の肌等が悪化してしまう。
【００１８】
【発明の実施の形態】
以下、本発明の実施の形態におけるゴム組成物を図面等に基づいて詳細に説明する。
【００１９】
本実施の形態では、ＥＢＤＭ（エチレン−１−ブテンジエン共重合体）が低温雰囲気下において良好な流動性を有しゴム組成物を高剛性化することと、ＥＰＤＭが高温および低温雰囲気下におけるゴム組成物の圧縮永久歪，引張り永久歪，押し出し形状保持性を良好にすることに着目し、従来のようにポリマー（ゴム組成物の主成分）として単に２種類のＥＰＤＭを用いるのではなく、ＥＢＤＭとＥＰＤＭとを種々の割合で配合してゴム配合物をそれぞれ作製し、それらゴム配合物の加工性（押し出し成形性，混練加工性，ロール巻付き性，粘弾性）を調べると共に、それらゴム配合物を架橋して成るゴム組成物の耐久性（放冷圧縮永久歪，放冷引張永久歪，形状保持性）を調べることにより、ゴム配合物の低温雰囲気下での流動性，吐出量安定性，押し出し成形性を良好にしてゴム組成物の生産性を向上させると共に、そのゴム組成物において十分良好な耐久性（耐へたり性等），摺動性，シール性を長期間維持させることを検討した。
【００２０】
まず、一般的な方法（例えば、特開２００２−１２７２１号公報に示す方法）の重合により、エチレン／１−ブテン重量比が８０／２０のＥＢＤＭとエチレン／プロピレン重量比が５３／４７でエチレン高含有率かつ結晶性を有するＥＰＤＭ−２とを用い、それらＥＢＤＭ／ＥＰＤＭ−２重量比が下記表１に示すように２／９８〜５０／５０の範囲内となるように配合して種々のポリマーを得た。なお、前記ＥＢＤＭは、ＤＳＣ測定（示唆走査熱量計測定）によるエチレン結晶融点が３０℃以上であるものとする。
【００２１】
その後、前記の各ポリマー１００ｐｈｒに対し、それぞれ添加剤としてＳＲＦ級カーボンブラックを１７０ｐｈｒ、パラフィン系オイルを７０ｐｈｒ、重質炭酸カルシウムを２０ｐｈｒ、亜鉛華を３ｐｈｒ、ステアリン酸を１ｐｈｒ配合し混練することにより、ゴム配合物Ｓ１〜Ｓ７を作製した。
【００２２】
また、前記ゴム配合物Ｓ１〜Ｓ７の比較例として、主成分としてエチレン／プロピレンの重量比が７５．５／２４．５でエチレン結晶融点が３０℃以上のＥＰＤＭ−１を前記ＥＢＤＭの替わりに用い、ＥＰＤＭ−１／ＥＰＤＭ−２重量比が１０／９０となるように配合してポリマーを得、前記ゴム配合物Ｓ１〜Ｓ７と同様に各添加物を配合し混練することによりゴム配合物Ｐを作製した。
【００２３】
【表１】
2004059749.tif 000002
【００２４】
次に、硫黄を１ｐｈｒ，３種類の促進剤（チアゾール系促進剤，チウラム系促進剤，スルフェンアミド系促進剤）を合わせて５ｐｈｒ用いて成る加硫促進剤と、前記表１に示した各ゴム配合物Ｓ１〜Ｓ７，Ｐとを用いて、一般的な方法の架橋によりゴム組成物の成形体（試験片）をそれぞれ作製した。
【００２５】
そして、前記の各成形体の硬度（ＪＩＳ−Ａ），一般的な圧縮永久歪性試験（ＪＩＳ−Ｋ６２６２）による圧縮永久歪率（温度７０℃の雰囲気下で２２時間および２００時間）を測定することにより、常態物性を調べた。また、実車に組付けられたグラスランとの相関が取れる条件、すなわち下記の（ａ），（ｂ）に示すような方法により、耐へたり性の評価試験（放冷圧縮永久歪性，放冷引張り永久歪性）を行った。さらに、ゴム組成物の生産性を調べるため、下記の（ｃ）〜（ｇ）に示す方法により、加工性の試験（ゴム配合物（未加硫）状態での特性評価試験；ミキサー混練加工性，ロール巻付き性，形状保持性，押し出し成形性，吐出量安定性，低温雰囲気下における動的粘弾性測定）を行った。
【００２６】
（ａ）放冷圧縮永久歪性の評価
実車におけるガラスのバタツキ制御性能（自動車における窓ガラスの半開〜全閉状態でのバタツキ制御性能）の代用評価試験を行うために、まず前記の各ゴム配合物Ｓ１〜Ｓ７，Ｐを用いて円柱型（厚さ１２．７０±０．１３ｍｍ、直径２９．０ｍｍ）の試験片を加硫成形により作製した。次に、前記の各試験片は、それぞれ圧縮用の治具に固定（セット）すると共にスペーサーを用いて２５％圧縮（試験片の両端面方向から圧縮）し、温度８０℃の雰囲気下で４８時間の加熱処理してから、その圧縮した状態で室温下にて３時間放置した。
【００２７】
その後、前記の治具から試験片を取り外して圧縮解放し、その試験片の厚さＨ１を測定した。そして、下記式により算出した前記試験片の厚さ変化率（％）を放冷圧縮永久歪率として、前記の各ゴム配合物Ｓ１〜Ｓ７，Ｐから成る試験片の放冷圧縮永久歪性の評価をそれぞれ行った。なお、下記式において、Ｈ０は治具に固定する前の試験片の厚さ、Ｈ２はスペーサーの厚さを示すものである。
【００２８】
「厚さ変化率」＝（（Ｈ０−Ｈ１）／（Ｈ０−Ｈ２））×１００　……　（１）
（ｂ）放冷引張り永久歪性の評価
グラスランリップ部における耐へたり性の代用評価試験を行うために、まず前記の各ゴム配合物Ｓ１〜Ｓ７，Ｐの加硫成形シートを用いて、図１に示すようなＪＩＳ規格のダンベル１号型（厚さ２ｍｍ）の試験片１０をそれぞれ作製した。なお、前記試験片１０の中央部には、間隔Ｌ０（４０ｍｍ）を隔てて２本の標線１１，１２を記す。
【００２９】
次に、前記試験片１０を図中矢印Ａ，Ｂ方向に伸長率５，１０，２０％で伸長させて治具に固定し、温度８０℃の雰囲気下で４８時間の加熱処理してから、その伸長させた状態で室温下にて３時間放置した。その後、前記の治具から試験片１０を取り外して伸長を解放し、各伸長率における標線１１，１２間の長さＬ１をそれぞれ測定した。そして、下記式により算出した前記試験片１０の長さ変化率（％）を放冷引張り永久歪率として、前記の各ゴム配合物Ｓ１〜Ｓ７，Ｐから成る試験片１０の放冷引張り永久歪性の評価をそれぞれ行った。なお、下記式において、Ｌ０は治具に固定する前（伸長させる前）における試験片の標線１１，１２間の長さを示し、Ｌ２は伸長時における試験片１０の標線１１，１２間の長さを示すものである。
【００３０】
「長さ変化率」＝（Ｌ１−Ｌ０）／（Ｌ２−Ｌ０）　……　（２）
（ｃ）ミキサー混練加工性，ロール巻付き性の評価
前記の各ゴム配合物Ｓ１〜Ｓ７，Ｐおよび各添加物を一般的なミキサーによりそれぞれ混練し、その混練した際のいわゆる「ブツ」，「ゲル」の発生の有無を観察することにより、ミキサー混練加工性を調べた。また、前記のロールとして外径２５０ｍｍのものを用い、それらロールの表面温度を５０±５℃，ロール間隙を２±０．１ｍｍに設定し、そのロール間に前記の各ゴム配合物Ｓ１〜Ｓ７，Ｐを通過させた際のロール巻付き性を観察することにより、ロール巻付き性を調べた。
【００３１】
（ｄ）形状保持性の評価
形状保持性の代用評価試験を行うために、まず前記の各ゴム配合物Ｓ１〜Ｓ７，Ｐを用いて、それぞれ未加硫ゴムから成る円柱状の成形体（厚さ１２．７±０．１３ｍｍ、直径２９．０ｍｍ）を作製した。次に、温度１００℃の雰囲気下にて、前記成形体の一端面方向から１ｋｇの負荷を１０分間掛け、その負荷解放後における成形体の厚さｈ１を測定した。そして、下記式により算出した厚さ変化率を形状変化率として、前記の各ゴム配合物Ｓ１〜Ｓ７，Ｐから成る未加硫ゴムの形状保持性の評価をそれぞれ行った。なお、下記式において、ｈ０は負荷を掛ける前における成形体の厚さを示すものである。
【００３２】
「厚さ変化率」＝（（ｈ０−ｈ１）／ｈ０）×１００　……　（３）
（ｅ）押し出し成形性の評価（感性的評価）
押し出し成形性の代用評価試験（ガーベイダイ評価方法；ＡＳＴＭＤ２２３０Ａ法）を行うために、まず前記の各ゴム配合物Ｓ１〜Ｓ７，Ｐを用いて、所定のダイにより図２に示すように断面ガーベイダイ状の成形体２０を押し出し成形した。なお、前記の押し出し成形においては、前記の各ゴム配合物Ｓ１〜Ｓ７，Ｐの吐出温度を６０±５℃（スクリュー温度３０℃，シリンダー温度４０℃，ヘッド温度６０℃），８０±５℃（スクリュー温度４０℃，シリンダー温度５０℃，ヘッド温度８０℃），１００±５℃（スクリュー温度４０℃，シリンダー温度７０℃，ヘッド温度１００℃）に設定して行った。
【００３３】
そして、前記の成形体２０におけるスウェル，エッジ（図２中の符号２１），肌，コーナー（図２中の符号２２）の状態を１段階（押し出し成形性が悪い）〜４段階（押し出し成形性が良好）で評価した。なお、前記評価の合計が１５段階以上になることを、前記押し出し成形性の目標とした。
【００３４】
（ｆ）吐出量安定性の評価
吐出量安定性の代用評価試験を行うために、前記の押し出し成形性の試験（吐出温度６０±５℃，８０±５℃，１００±５℃）において、成形体２０を押し出し成形する際に前記の各ゴム配合物Ｓ１〜Ｓ７，Ｐの１分間の吐出量を連続で５０回測定し下記式により吐出量変化率（％）を算出して、吐出量安定性の評価をそれぞれ行った。
【００３５】
「吐出量変化率」＝｛（「最大吐出量」−「最小吐出量」）／「平均吐出量」｝×１００　……　（４）
（ｇ）動的粘弾性の評価（定量的評価）
前記のガーベイダイ評価方法は押し出し成形性の評価試験として一般的に利用されているが、感性的に評価する方法であるため（定量化された評価方法ではないため）、誤差（個人差）が生じる場合がある。
【００３６】
そこで、本実施の形態では、低温雰囲気下（６０℃，８０℃）の押し出し成形性において定量的な代用評価試験を行うために、粘弾性測定機（米国アルファテクノロジーズ社製のＲＰＡ２０００）を用いて周波数１ｒａｄ／ｓ，歪１４％での複素粘性率η＊（Ｐａ−ｓ）を測定した。また、ＦＥＭ（有限要素法）による流動解析で利用されている下記の流動方程式（ＰＯＷＥＲ　ＬＯＷ　ＭＯＤＥＬ）を適用して、前記動的粘弾性測定機により周波数１〜２００ｒａｄ／ｓ（周波数１，１０，１００，２００ｒａｄ／ｓ）におけるせん断速度γを測定すると共に複素粘性率η＊をせん断粘度ηとして測定し、流動方程式中の構造粘性指数ｎ（ＰＯＷＥＲ　ＬＯＷ　ＩＮＤＥＸ）を以下に示す方法により算出した。なお、下記式においてＫは比例定数を示すものである。
【００３７】
η＝Ｋγｎ−１　……　（５）
前記構造粘性指数ｎの算出において、まず前記（５）式のηを複素粘性率η＊として取り扱うと共に対数表示することにより、下記式が得られる。
【００３８】
Ｌｏｇ１０η＊＝（ｎ−１）Ｌｏｇ１０γ＋Ｌｏｇ１０Ｋ　……　（６）
前記（６）式の「Ｌｏｇ１０η＊」，「Ｌｏｇ１０γ」をそれぞれ１次関数のＹ軸，Ｘ軸の変数とすると、その１次関数の傾きａは「ｎ−１」で表すことができる。すなわち、前記粘弾性測定機により得られた測定値を前記（６）式に代入し、最小二乗法で線形近似して得られた１次式の傾きａを求めることにより構造粘性指数ｎ（ｎ＝ａ＋１）を算出することができる。
【００３９】
以上示したように測定した前記の各ゴム配合物Ｓ１〜Ｓ７，Ｐから成るゴム組成物の成形体における常態物性，耐へたり性の評価試験、および前記の各ゴム配合物Ｓ１〜Ｓ７，Ｐの加工性の試験結果を下記表２に示した。なお、下記表２中の各記号において、「◎」は極めて優れていた場合，「○」は良好であった場合，「△」は一般的であった場合，「×」は劣っていた場合を示すものとする。また、下記表２には、各試験における目標値を示した。
【００４０】
【表２】
2004059749.tif 000003
【００４１】
前記表２に示すように、ポリマーとして２種類のＥＰＤＭを用いたゴム配合物Ｐにおいては、優れた常態物性，耐へたり性，ミキサー混練加工性，ロール巻付き性，形状保持性が得られると共に、吐出温度１００±５℃にて良好な押し出し成形性，吐出量安定性が得られた。しかし、温度６０℃，８０℃での動的粘弾性が低いため（６０℃，８０℃での複素粘性率η＊がそれぞれ３．５×１０５Ｐａ−ｓ超，３．０×１０５Ｐａ−ｓ超）、吐出温度６０±５℃，８０±５℃での押し出し成形性，吐出量安定性が悪化してしまったことを読み取れる。
【００４２】
また、ポリマーとしてＥＰＤＭと少量（５ｗｔ％未満）のＥＢＤＭとを用いたゴム配合物Ｓ１においては、優れた圧縮永久歪性，耐へたり性，ミキサー混練加工性，ロール巻付き性，形状保持性が得られると共に、吐出温度１００±５℃にて良好な押し出し成形性，吐出量安定性が得られた。しかし、ポリマー中に含まれるＥＢＤＭの割合が少なすぎるため、温度６０℃，８０℃での動的粘弾性が低く（６０℃，８０℃での複素粘性率η＊がそれぞれ３．５×１０５Ｐａ−ｓ超，３．０×１０５Ｐａ−ｓ超）、吐出温度６０±５℃，８０±５℃での押し出し成形性，吐出量安定性が悪化し、ゴム組成物の硬度が下がってしまったことを読み取れる。
【００４３】
さらに、ポリマーとしてＥＰＤＭと多量（３０ｗｔ％超）のＥＢＤＭとを用いたゴム配合物Ｓ６，Ｓ７においては、優れた常態物性が得られると共に、温度６０℃での動的粘弾性が高いため（６０℃での複素粘性率η＊，構造粘性指数ｎがそれぞれ３．５×１０５以下，０．１６〜０．２１の範囲内）、良好な押し出し成形性，吐出量安定性が得られた。しかし、ポリマー中に含まれるＥＢＤＭの割合が多すぎるため、ミキサー混練加工性，ロール巻付き性，形状保持性が低く、温度８０℃での動的粘弾性が悪化（特に、温度８０℃での構造粘性指数が０．１９〜０．２４の範囲外）し吐出量安定性が低くなってしまったことを読み取れる。
【００４４】
一方、ＥＢＤＭとＥＰＤＭとをＥＢＤＭ／ＥＰＤＭ＝５／９５〜３０／７０の範囲内で用いたゴム配合物Ｓ２〜Ｓ５においては、常態物性，耐へたり性，加工性の全てにおいて優れた結果が得られたことを読み取れる。
【００４５】
なお、エチレン／１−ブテン重量比が７０／３０〜９０／１０の範囲内であるＥＢＤＭと、エチレン／プロピレン重量比が４０／６０〜７０／３０の範囲内であるＥＰＤＭとを用い、それらＥＢＤＭとＥＰＤＭとをＥＢＤＭ／ＥＰＤＭ＝５／９５〜３０／７０の範囲内で配合したポリマーから成るゴム配合物によれば、前記ゴム配合物Ｓ２〜Ｓ５を用いた場合と同様な作用効果が得られることを確認できた。
【００４６】
また、前記のゴム配合物Ｓ２〜Ｓ５のように形状変化率を２０％以下に保ち、それらゴム配合物から成るゴム組成物の放冷圧縮永久歪率を３０％以下，放冷引張り永久歪率を４０％以下に保つことにより、例えばグラスランとして十分高剛性化されたゴム組成物が得られ、良好な耐へたり性，摺動性を付与できることを確認できた。
【００４７】
さらに、温度６０℃でのゴム配合物の複素粘性率η＊を３．５×１０５Ｐａ−ｓ以下，構造粘性指数ｎを０．１６〜０．２１に設定し、温度８０℃でのゴム配合物の複素粘性率η＊を３．０×１０５Ｐａ−ｓ以下，構造粘性指数ｎを０．１９〜０．２４に設定することにより、各々の温度雰囲気下においてゴム配合物の吐出量安定性を良好にすることができ、ミキサー混練加工性，ロール巻付き性，形状保持性，押し出し成形性等の加工性を向上できることを確認できた。
【００４８】
以上、本発明において、記載された具体例に対してのみ詳細に説明したが、本発明の技術思想の範囲内で多様な変形及び修正が可能であることは、当業者にとって明白なことであり、このような変形及び修正が特許請求の範囲に属することは当然のことである。
【００４９】
【発明の効果】
以上示したように本発明によれば、ソリッドゴム等のゴム組成物において、高い常態物性（硬度，圧縮永久歪性等）を確保できると共に、耐へたり性（放冷圧縮永久歪率，放冷引張り永久歪率等）を良好にすることができる。また、低温雰囲気下においても高い動的粘弾性が得られ、優れた加工性（ミキサー混練加工性，ロール巻付き性，形状保持性，押し出し成形性，吐出量安定性等）が得られる。
【００５０】
ゆえに、ゴム組成物（例えば、自動車に用いられるグラスラン等のシール部材）の生産性を向上させると共に、そのゴム組成物において十分良好な耐久性（耐へたり性等），摺動性，シール性を長期間維持できることが可能となる。
【図面の簡単な説明】
【図１】放冷引張り永久歪の評価で用いた試験片の概略図。
【図２】押し出し成形性の評価で用いた成形体の概略図。
【符号の説明】
１０…試験片
２０…成形体
１１，１２…標線
２１…エッジ
２２…コーナー
【図１】
2004059749.tif 000004
【図２】
2004059749.tif 000005